에타 필 콘 A 의 제조 에 사용 되 는 미경 화 단량체 를 , 폴리스티렌 으로 제조 된 웅 형 반금 형 과 자형 반금 형 들 사이 에 놓 고 약 60 내지 65 ℃ 에서 215 내지 3600 초 동안 경화 시켰 다 . 미국 특허 제 6 , 663 , 801 호 에 기술 된 바 와 같이 웅 형 금형 부재 의 오 목면 을 실리콘 적외선 가열기 로 가열 하 고 이 형 시켰 다 . 자형 금형 에 접착 된 무수 렌즈 를 수화 될 때 까지 탈 이온 수 로 세척 하 고 , 후속 적 으로 기계 적 수단 에 의해 전면 커브 로부터 제거 하 고 , 탈 이온 수 로 추출 시킨 후 , 포장 으로 옮겼 다 . 찢 김 및 칩 의 갯 수 를 자동 렌즈 검사 및 물리 적 검사 에 의해 측정 하 였 다 . 이 들 조건 하 에서 , 마무리 된 렌즈 에서 의 찢 김 및 칩 의 평균 갯 수 는 8 . 03 % 이 었 다 .